СПОСОБ ИЗГОТОВЛЕНИЯ ПОЛИУРЕТАНОВОЙ ПЕНЫ И ПОЛУЧАЕМАЯ ПРИ ЭТОМ ПОЛИУРЕТАНОВАЯ ПЕНА

1. Способ изготовления полиуретановой пены, включающий в себя следующие стадии:
подготовка смеси в смесительной головке, причем смесь включает в себя:
A) компонент, способный реагировать с изоцианатами;
B) детергентный компонент (ПАВ);
2
2
2
C) компонент - порообразователь, выбранныый из группы, которая включает в себя линейные, разветвленные или циклические алканы с 1 - 6 атомами углерода, линейные, разветвленные или циклические фторалканы с 1-6 атомами углерода N, O, аргон и/или CO, причем компонент - порообразователь С) находится в сверхкритическом или околокритическом состоянии;
D) полиизоцианатный компонент;
- вывод смеси, включающей в себя компоненты А), В), С) и D), из смесительной головки, причем при выводе смеси давление, имеющее место в смеси, снижается до атмосферного давления.
2. Способ по п.1, причем после смешивания компонентов А), В), С), и D) давление составляет от ≥40 бар до ≤150 бар.
3. Способ по п.1, причем в смесительной головке расположены средства для повышения сопротивления потоку при выводе смеси, включающей в себя компоненты А), В), С) и D).
4. Способ по п.1, причем компонент А) включает в себя сложный полиэфирполиол с гидроксильным числом от ≥200 мг КОН/г до ≤600 мг КОН/г и короткоцепочечный полиол с гидроксильным числом ≥800 мг КОН/г.
5. Способ по п.1, причем детергентный компонент В) включает в себя полиэтиленоксид-полиэфир с олигодиметилсилоксановыми концевыми группами, причем число диметилсилоксановых единиц не превышает 5.
6. Способ по п.1, причем значение гидрофильно-липофильного баланса (HLB) детергентного компонента составляет от ≥10 до ≤18.
7. Способ по п.1, причем детергентный компонент В) ковалентно связан с соединением, способным реагировать с изоцианатами, или с полиизоцианатом.
8. Способ по п.1, причем полиизоцианатный компонент D) включает в себя мономерный и/или полимерный дифенилметан-4,4'-диизоцианат.
9. Способ по п.1, причем в смеси, включающей в себя компоненты А), В) и С), массовая доля у детергентного компонента В) относительно всей композиции составляет от ≥0,05 до ≤0,3.
10. Способ по п.1, причем компоненты А), В), С), и D) присутствуют в следующих количествах:
А) от ≥25 вес.% до ≤35 вес.%
B) от ≥4 вес.% до ≤15 вес.%
C) от ≥5 вес.% до ≤40 вес.%
D) от ≥30 вес.% до ≤60 вес.%.
11. Полиуретановая пена, получаемая посредством способа по п.1.
12. Полиуретановая пена по п.11, находящаяся в состоянии пены со средним диаметром пор от ≥10 нм до ≤10000 нм.
13. Полиуретановая пена по п.12 с бимодальным распределением ячеек по размеру, причем один максимум распределения частиц по размеру может находиться в пределах от ≥10 нм до ≤500 нм, а еще один максимум распределения частиц по размеру - в пределах от ≥1 мкм до ≤500 мкм.
3
18
3
14. Полиуретановая пена по п.12 с плотностью пор от ≥109 пор/см до ≤10 пор/см.
15. Полиуретановая пена по п.12 с теплопроводностью от ≥6 мВт/м К до ≤30 мВт/м К.